(57)【要約】【課題】  特に、小さな粒径のペロブスカイト構造を有する酸化物粉末を得る際して、正方晶性（テトラゴナリティ）および結晶性の高いものを得る。【解決手段】  ペロブスカイト構造を有する酸化物粉末を製造する際の少なくとも２種以上の主原料粉末を準備する工程と、これらの少なくとも２種以上の主原料粉末を混合する工程と、混合された主原料粉末を加圧成型して成形体を形成する工程と、成形体を仮焼きする工程と、仮焼きにより形成されたペロブスカイト構造を有する酸化物を解砕・粉砕する工程とを有し、前記成形体を形成する工程において、前記加圧成型された成形体の密度を２．６ｇ／ｃｍ3以下とするとともに、前記解砕・粉砕する工程により得られたペロブスカイト構造を有する酸化物粉末の比表面積を５．０ｍ2／ｇ以上としてなるように操作する。【選択図】  なし【特許請求の範囲】
【請求項１】
ペロブスカイト構造を有する酸化物粉末を製造する際の少なくとも２種以上の主原料粉末を準備する工程と、
これらの少なくとも２種以上の主原料粉末を混合する工程と、
混合された主原料粉末を加圧成型して成形体を形成する工程と、
成形体を仮焼きする工程と、
仮焼きにより形成されたペロブスカイト構造を有する酸化物を解砕・粉砕する工程と、
を有するペロブスカイト構造を有する酸化物粉末の製造方法であって、
前記成形体を形成する工程において、前記加圧成型された成形体の密度を２．６ｇ／ｃｍ3以下とするとともに、前記解砕・粉砕する工程により得られたペロブスカイト構造を有する酸化物粉末の比表面積を５．０ｍ2／ｇ以上としてなるように操作してなることを特徴とするペロブスカイト構造を有する酸化物粉末の製造方法。
【請求項２】
前記解砕・粉砕する工程により得られたペロブスカイト構造を有する酸化物粉末の平均粒径が０．２５μｍ以下となるように操作される請求項１に記載のペロブスカイト構造を有する酸化物粉末の製造方法。
【請求項３】
前記酸化物粉末の比表面積が５．０〜７．０ｍ2／ｇとなるように操作される請求項１に記載のペロブスカイト構造を有する酸化物粉末の製造方法。
【請求項４】
前記酸化物粉末の平均粒径が０．１２〜０．２５μｍとなるように操作される請求項２に記載のペロブスカイト構造を有する酸化物粉末の製造方法。
【請求項５】
前記仮焼き前の成形体の密度が１．８〜２．６ｇ／ｃｍ3である請求項１ないし請求項４のいずれかに記載のペロブスカイト構造を有する酸化物粉末の製造方法。
【請求項６】
前記解砕・粉砕する工程は、湿式粉砕する工程を含み、該湿式粉砕がｐＨ＝８．５〜１２．５の溶液中で処理されてなる請求項１ないし請求項５のいずれかに記載のペロブスカイト構造を有する酸化物粉末の製造方法。
【請求項７】
前記主原料粉末を仮焼きする工程は、その仮焼き雰囲気における酸素分圧Ｐｏが１×１０4Ｐａ以下の範囲（酸素を含まない零を含む）である請求項１ないし請求項６のいずれかに記載のペロブスカイト構造を有する酸化物粉末の製造方法。
【請求項８】
前記主原料粉末がＡＢＯ3（ＡはＢａ，Ｓｒ，Ｃａのグループから選ばれた少なくとも１種であり、ＢはＴｉ，Ｚｒのグループから選ばれた少なくとも１種）で表されるペロブスカイト構造の酸化物のＡサイトを構成する化合物粉末およびＢサイトを構成する化合物粉末である請求項１ないし請求項７のいずれかに記載のペロブスカイト構造を有する酸化物粉末の製造方法。
【請求項９】
前記ペロブスカイト構造を有する酸化物粉末がチタン酸バリウム粉末であり、前記主原料粉末がチタン化合物およびバリウム化合物である請求項１ないし請求項８のいずれかに記載のペロブスカイト構造を有する酸化物粉末の製造方法。
【請求項１０】
誘電体層と内部電極層とが交互に積層された素子本体を有する積層型チップコンデンサであって、該誘電体層を形成するために用いられる酸化物粉末が請求項１ないし請求項９のいずれかに記載された製造方法により形成されたものであることを特徴とする積層型チップコンデンサ。
【発明の詳細な説明】
【技術分野】
【０００１】
本発明は、例えば、積層型チップコンデンサの誘電体層の形成材料に用いられるペロブスカイト構造を有する酸化物粉末（例えば、チタン酸バリウム粉末）の製造方法に関する。
【背景技術】
【０００２】
ペロブスカイト構造を有する酸化物、例えば、チタン酸バリウムなどは、積層型チップコンデンサ（積層セラミックコンデンサ）などの電子部品のための誘電体材料として用いられている。
【０００３】
近年、このようなペロブスカイト構造を有する酸化物を、誘電体材料（誘電体原料粉末）として用いる場合、粒子径が小さく、かつ高い正方晶性（テトラゴナリティ）および結晶性を有する原料粉末であることが要望されている。積層型チップコンデンサにおいては、小型かつ大容量化を図るために誘電体層（誘電体セラミック層）の厚みをできるだけ薄くする必要があるからである。
【０００４】
例えば、チタン酸バリウム粉末の正方晶性（テトラゴナリティ）および結晶性を高めるためには、いわゆる固相反応法において、仮焼き温度を高くし、仮焼き時間を長くすることが効果的であるとされている。すなわち、炭酸バリウム等のバリウム化合物と二酸化チタン等のチタン酸化物とを混合してペレット状に成形した後、仮焼き温度を高くし、仮焼き時間を長くする操作が有効であるとされている。
【０００５】
しかしながらこのような高温・長時間の仮焼き条件では、粒子の成長や粒子同士の凝結が生じてしまう。そのため、この凝結部を分離させたり、粒子のより微粒子化を図るためにボールミル等に仮焼き粉末を投入して湿式粉砕が行なわれる。しかしながら、湿式粉砕を行なうと、チタン酸バリウム粉末の表層部分よりＢａイオンが遊離するため、湿式粉砕物の乾燥後に得られるチタン酸バリウム粉末には、Ｂａイオンと空気中の炭酸ガスとの反応により生じたと思われる炭酸バリウムの量が多くなるとともに、チタン酸バリウム粉末の正方晶性（テトラゴナリティ）および結晶性が低下するという問題が生じてしまう。
【０００６】
【特許文献１】特開２００１−３１６１１４号公報
【特許文献２】特開２００２−２５５５５２号公報
【特許文献３】特開平１０−８７３７２号公報
【発明の開示】
【発明が解決しようとする課題】
【０００７】
このような問題を解決するために、本発明者らはすでに、特願２００３−０９１５４９として、仮焼き工程における酸素分圧と、仮焼き後に行なわれる湿式粉砕の条件を規定する旨を提案しており、この提案によって、ペロブスカイト構造を有する酸化物粉末の正方晶性（テトラゴナリティ）および結晶性の低下を極めて効果的に抑制して、正方晶性（テトラゴナリティ）および結晶性の極めて良好なペロブスカイト構造を有する酸化物粉末を得ている。
【０００８】
しかしながら、粒子径が小さく、かつ高い正方晶性（テトラゴナリティ）および結晶性を有する酸化物粉末製造への要求は際限がなく、さらなる良好な特性を備える酸化物粉末を得るべく新規な製造方法の提案が求められている。
【課題を解決するための手段】
【０００９】
このような課題を解決するために、本発明は、ペロブスカイト構造を有する酸化物粉末を製造する際の少なくとも２種以上の主原料粉末を準備する工程と、これらの少なくとも２種以上の主原料粉末を混合する工程と、混合された主原料粉末を加圧成型して成形体を形成する工程と、成形体を仮焼きする工程と、仮焼きにより形成されたペロブスカイト構造を有する酸化物を解砕・粉砕する工程と、を有するペロブスカイト構造を有する酸化物粉末の製造方法であって、前記成形体を形成する工程において、前記加圧成型された成形体の密度を２．６ｇ／ｃｍ3以下とするとともに、前記解砕・粉砕する工程により得られたペロブスカイト構造を有する酸化物粉末の比表面積を５．０ｍ2／ｇ以上としてなるように操作される。
【００１０】
また、本発明の好ましい態様として、前記解砕・粉砕する工程により得られたペロブスカイト構造を有する酸化物粉末の平均粒径は、０．２５μｍ以下となるように操作される。
【００１１】
また、本発明の好ましい態様として、前記酸化物粉末の比表面積は、５．０〜７．０ｍ2／ｇとなるように操作される。
【００１２】
また、本発明の好ましい態様として、前記酸化物粉末の平均粒径は、０．１２〜０．２５μｍとなるように操作される。
【００１３】
また、本発明の好ましい態様として、前記仮焼き前の成形体の密度は、１．８〜２．６ｇ／ｃｍ3となるように構成される。
【００１４】
また、本発明の好ましい態様として、前記解砕・粉砕する工程は、湿式粉砕する工程を含み、該湿式粉砕がｐＨ＝８．５〜１２．５の溶液中で処理されてなるように構成される。
【００１５】
また、本発明の好ましい態様として、前記主原料粉末を仮焼きする工程は、その仮焼き雰囲気における酸素分圧Ｐｏが１×１０4Ｐａ以下の範囲（酸素を含まない零を含む）で操作される。
【００１６】
また、本発明の好ましい態様として、前記主原料粉末がＡＢＯ3（ＡはＢａ，Ｓｒ，Ｃａのグループから選ばれた少なくとも１種であり、ＢはＴｉ，Ｚｒのグループから選ばれた少なくとも１種）で表されるペロブスカイト構造の酸化物のＡサイトを構成する化合物粉末およびＢサイトを構成する化合物粉末であるように構成される。
【００１７】
また、本発明の好ましい態様として、前記ペロブスカイト構造を有する酸化物粉末がチタン酸バリウム粉末であり、前記主原料粉末がチタン化合物およびバリウム化合物であるように構成される。
【００１８】
本発明の積層型チップコンデンサは、誘電体層と内部電極層とが交互に積層された素子本体を有し、誘電体層を形成するために用いられる酸化物粉末が上記のいずれかに記載された製造方法により形成されたものであるように構成される。
【発明の効果】
【００１９】
本発明のペロブスカイト構造を有する酸化物粉末の製造方法は、ペロブスカイト構造を有する酸化物粉末を製造する際の少なくとも２種以上の主原料粉末を準備する工程と、これらの少なくとも２種以上の主原料粉末を混合する工程と、混合された主原料粉末を加圧成型して成形体を形成する工程と、成形体を仮焼きする工程と、仮焼きにより形成されたペロブスカイト構造を有する酸化物を解砕・粉砕する工程とを有し、前記成形体を形成する工程において、前記加圧成型された成形体の密度を２．６ｇ／ｃｍ3以下とするとともに、前記解砕・粉砕する工程により得られたペロブスカイト構造を有する酸化物粉末の比表面積を５．０ｍ2／ｇ以上としてなるように操作しているので、特に、小さな粒径のペロブスカイト構造を有する酸化物粉末を得る際して、正方晶性（テトラゴナリティ）および結晶性の高いものが得られる。
【発明を実施するための最良の形態】
【００２０】
以下、本発明の実施の形態について説明する。
まず、本発明のペロブスカイト構造を有する酸化物粉末の製造方法について説明する前に、本発明の製造方法により製造される酸化物粉末の好適な用途例の一つである誘電体層（誘電体セラミック層）を備える一般的な積層型チップコンデンサの概略構成について、図１〜図３を参照しつつ説明する。
【００２１】
図１は、積層型チップコンデンサの一実施形態を示す斜視図であり、図２は、図１に示される積層型チップコンデンサのＡ−Ａ線矢視断面図であり、図３は、積層構造の形成過程を分かりやすく説明するための一例を示す斜視図である。
【００２２】
図１〜図３に示される好適な一例としての積層型チップコンデンサ１は、第１内部電極層２３と第２内部電極層２８とが誘電体層７を介して交互に積層された素子本体２と、この素子本体２の対向する端面に設けられた一対の外部電極１１，１５とを備えている。誘電体層７が本発明の製造方法により製造される酸化物粉末の好適な用途例の一つである。
素子本体２は、通常、直方体形状とされるが、特に形状に制限はない。また、素子本体２の寸法も特に制限はなく、用途に応じて適宜設定することができ、例えば、（０．６〜５．６ｍｍ）×（０．３〜５．０ｍｍ）×（０．３〜２．５ｍｍ）程度の大きさとすることができる。
【００２３】
内部電極層２３、２８は、上述したように誘電体層７を介して交互に積層された第１内部電極層２３と第２内部電極層２８から構成されている。このような構造を形成するための好適例が図３に示されており、この図によれば、誘電体層７と第１内部電極層２３を有するシート体７３と、誘電体層７と第２内部電極層２８を有するシート体７８とが互いに順次繰り返し多層に積層される。
【００２４】
積層される第１内部電極層２３は、図３に示されるように前記第１外部電極１１側に露出する接続部２３ａを有し、この接続部２３ａは第１外部電極１１に接続されている。図３に示されるごとく第１内部電極層２３は、誘電体層７との関係で、誘電体層７の外周枠から露出している部分は接続部２３ａのみ（より正確には接続部の端部のみ）である。
【００２５】
この一方で、積層される第２内部電極層２８は、図３に示されるように第２外部電極１５側に露出する接続部２８ａを有し、この接続部２８ａは第２外部電極１５に接続されている。図３に示されるごとく第２内部電極層２８は、誘電体層７との関係で、誘電体層７の外周枠から露出している部分は接続部２８ａのみ（より正確には接続部２８ａの端部のみ）である。
【００２６】
上述したように本発明の製造方法の対象となるペロブスカイト構造を有する酸化物粉末は、誘電体層７の形成材料として好適に使用される。
【００２７】
以下、本発明のペロブスカイト構造を有する酸化物粉末の製造方法について、工程順に説明する。
【００２８】
〔ペロブスカイト構造を有する酸化物粉末を製造する際の少なくとも２種以上の主原料粉末を準備する工程〕
主原料粉末は、ＡＢＯ3で表されるペロブスカイト構造の酸化物のＡサイトを構成する化合物粉末およびＢサイトを構成する化合物粉末から構成される。上記ＡはＢａ，Ｓｒ，Ｃａのグループから選ばれた少なくとも１種を表し、上記ＢはＴｉ，Ｚｒのグループから選ばれた少なくとも１種を表す。
【００２９】
ぺロブスカイト構造を有する酸化物粉末を製造する際の主原料材料は、一般に、金属酸化物粉末および金属炭酸塩粉末が用いられることが多い。
【００３０】
ペロブスカイト構造を有する酸化物粉末として、チタン酸バリウム粉末を好適例として挙げて、以下説明する。
【００３１】
ペロブスカイト構造を有する酸化物粉末であるチタン酸バリウム粉末を得るためには、まず、加熱分解によって酸化バリウムを生成するバリウム化合物の粉末が準備される。このバリウム化合物としては、例えば、炭酸バリウム（ＢａＣＯ3）を好適に使用することができる。炭酸バリウム（ＢａＣＯ3）の比表面積は、５．０〜３０．０ｍ2／ｇとされる。炭酸バリウムに代えて、水酸化バリウム（Ｂａ（ＯＨ）2）を用いてもよい。また、２種類以上のバリウム化合物を併用してもよい。
【００３２】
金属酸化物粉末としては二酸化チタンが準備される。このものは、例えば、四塩化チタンを熱分解することによって得ることができる。二酸化チタンの比表面積は、１５.０〜５０．０ｍ2／ｇ（平均粒径に換算すると、０．１〜０．０２μｍ程度）とされる。
【００３３】
〔主原料粉末を混合する工程〕
上記二酸化チタンで例示される金属酸化物粉末と、上記炭酸バリウムで例示される金属炭酸塩粉末とを、所定のモル比となるように秤量して、混合する。Ｂａ／Ｔｉ比は、０．９９０〜１．０２０程度とされる。
【００３４】
混合に際しては、上記原料粉末に水を添加して行なう湿式混合とすることが好ましい。より具体的な好適例として、上記混合対象粉末を水およびジルコニアボールとともにボールミルに入れて、湿式で、１６時間以上混合することが望ましい。
【００３５】
このような混合により得られたスラリーは、通常、乾燥させられて混合粉体が形成される。
【００３６】
〔加圧成型により仮焼き前の成形体を形成する工程〕
上記混合工程で得られた混合粉体は、加圧成型によって例えばペレット状物に成形される。すなわち仮焼き前の成形体が形成される。加圧成型は、通常、上記混合粉体に水が添加され成型可能な状態とされた後に行なわれる。
【００３７】
仮焼き前の成形体の密度は、２．６ｇ／ｃｍ3以下、好ましくは１．８〜２．６ｇ／ｃｍ3、より好ましくは２．２〜２．６ｇ／ｃｍ3、最も好ましくは２．３〜２．５ｇ／ｃｍ3に設定される。この成形体の密度が、２．６ｇ／ｃｍ3を超えると、仮焼き条件等を調整して仮焼きにより本願が目的とする所定の微細粒子（後述する所定の比表面性（平均粒径））のペロブスカイト構造を有する酸化物粉末を製造したとしても、正方晶性（テトラゴナリティ）および結晶性に優れる酸化物粉末とすることが困難であるという不都合が生じる。この一方で、成形体の密度が１．８ｇ／ｃｍ3未満となると成形体が型崩れしやすくなり仮焼き工程での取り扱い（搬送時の形態維持など）が困難となり作業性が劣るという不都合が生じる。
【００３８】
仮焼き前の成形体の密度は、成形圧力を調整することにより、適宜設定することができる。また、本発明における仮焼き前の成形体の密度は、成形体の直径（縦、横の長さ）、厚み、重量を測定することによって求められる。
【００３９】
〔主原料粉末の成形体を仮焼きする工程〕
このように成型された成形物（通常、ペレット状物）は仮焼きされる。本発明における主原料粉末の成形物を仮焼きする工程は、その仮焼き雰囲気における酸素分圧Ｐｏが１×１０4Ｐａ以下の範囲（酸素を含まない零を含む）に設定されることが望ましい。
【００４０】
仮焼き雰囲気の全圧力を１×１０5Ｐａ（１ａｔｍ）で行なう場合には、上記の酸素分圧は全圧に対して０％〜１０％の範囲となる。仮焼き雰囲気の全圧力を１×１０5Ｐａ（１ａｔｍ）で操作することは、減圧や増圧のための特別な装置を必要とせず炉の設計が容易であること、種々のタイプの炉に容易に適用させることが可能であること等、種々のメリットがある。
【００４１】
仮焼き雰囲気の全圧力は、３×１０4Ｐａ〜２×１０5Ｐａとすることが好ましい。
【００４２】
酸素分圧以外の他の分圧ガス要素としては、例えば、窒素、アルゴン等の不活性ガス等が好適に用いられる。
【００４３】
上述してきた仮焼き雰囲気以外の他の仮焼き条件は、例えば、以下に示すような条件とすることが好ましい。
【００４４】
・昇温速度：１００〜３００℃／ｈｒ
・保持温度：９００〜１０００℃
・保持時間：１〜１０ｈｒ
・冷却温度：１００〜３００℃／ｈｒ
【００４５】
〔仮焼きにより形成されたペロブスカイト構造を有する酸化物の解砕・粉砕工程〕
上記仮焼きされた成形物（ペレット状物）は、解砕機等により解砕された後、粉砕の処理が施される。
【００４６】
粉砕処理後に得られるペロブスカイト構造を有する酸化物粉末（チタン酸バリウム粉末）の平均粒径は、比表面積が５．０ｍ2／ｇ以上（平均粒径に換算すると０．２５μｍ以下）、好ましくは５．５ｍ2／ｇ以上（平均粒径に換算すると０．２μｍ以下）、より好ましくは５．５〜７．０ｍ2／ｇ（平均粒径に換算すると０．２０〜０．１２μｍ）である。
【００４７】
酸化物粉末（チタン酸バリウム粉末）の比表面積が５．０ｍ2／ｇ未満となると（平均粒径が、０．２５μｍを超えると）、上記の仮焼き前の成形体の密度との関係で、本願発明における成形体密度に設定しても、本願発明の効果である高い正方晶性（テトラゴナリティ）および結晶性を有する原料粉末が得られないという不都合が生じる。この現象は学術的に十分な解析ができておらず、いまのところ明細書上で十分な説明をすることはできないが、非常に興味ある結果を引き起こしている。
【００４８】
つまり、仮焼き前の成形体を形成する際に、成形圧力を調整して成形体を本願発明における成形体密度の範囲内に設定し、さらに必要に応じて仮焼き温度条件や最初の原料粉末の粒径等を調整して、最終的に粉砕処理後に得られるペロブスカイト構造を有する酸化物粉末（チタン酸バリウム粉末）の比表面積が５．０ｍ2／ｇ以上（平均粒径に換算すると０．２５μｍ以下）となるように操作するのである。すると、得られた酸化物粉末（チタン酸バリウム粉末）は、粒子径が小さにもかかわらず、高い正方晶性（テトラゴナリティ）および結晶性を有する原料粉末となるのである。
【００４９】
換言すれば、本発明の方法は、粒子径の小さい酸化物粉末（チタン酸バリウム粉末）であって、しかも高い正方晶性（テトラゴナリティ）および結晶性を有する酸化物粉末を製造することのできる方法である。
【００５０】
本発明における、酸化物粉末（チタン酸バリウム粉末）の比表面積の値は、いわゆるＢＥＴ法で求めた。酸化物粉末（チタン酸バリウム粉末）平均粒径は、ＳＥＭにより粒子観察を行い、粒子３００個の直径の平均を求めることで平均粒径とした。
【００５１】
また、本発明における粉砕は、湿式粉砕とすることが好ましい。湿式粉砕は、ｐＨが８．５〜１２．５（好ましくは、９．０〜１２．１、さらに好ましくは、９．７〜１２．１）のアルカリ溶液（溶媒）中で粉砕処理することが好ましい。すなわち、解砕されたペロブスカイト構造を有する酸化物は、好ましくは上記の好適なｐＨ範囲内に調製された溶媒の中に入れられ、ジルコニアボールとともにボールミル内で湿式粉砕されることが望ましい。ボールミル粉砕方法以外に、遊星ミル、振動ミル等の粉砕方法を用いてもよい。
【００５２】
溶液（溶媒）のｐＨ調整手段は特に制限されるものではないが、水にアンモニア水を加えて調整する方法を採用するのが簡便で好ましい。
【００５３】
その他の湿式粉砕条件は、例えば以下の条件とすることが好ましい。
・スラリー濃度（固形分濃度）：２０〜４０ｗｔ％
・粉砕時間：１０〜２０ｈｒ
【００５４】
このようにして得られたペロブスカイト構造を有する酸化物粉末（チタン酸バリウム粉末）は、焼成工程を経て焼結体とされることによって、例えば、上述した積層チップコンデンサの誘電体層（誘電体セラミック）として好適に用いることができる。誘電体層（誘電体セラミック）形成に際しては、上述のペロブスカイト構造を有する酸化物粉末に、Ｃａや、Ｓｃ,Ｙを含む希土類元素、Ｚｒ，Ｍｎ，Ｍｇ，Ｓｉなどの添加物を添加することができる。
【００５５】
なお、上述してきた説明は、ペロブスカイト構造を有する酸化物粉末として、二酸化チタンと炭酸バリウムとを用いて合成されたチタン酸バリウムを好適例として示してきたが、この発明は、チタン酸カルシウム、チタン酸ストロンチウム、チタン酸鉛、ジルコン酸鉛、ジルコン酸バリウム、ジルコン酸カルシウム、ジルコン酸ストロンチウム、およびこれらの複合酸化物などの他のペロブスカイト構造を有する酸化物粉末の製造方法にも適用することが可能である。
【実施例】
【００５６】
以下、具体的実施例を挙げて本発明をさらに詳細に説明する。
【００５７】
〔実験例Ｉ〕
比表面積５．８ｍ2／ｇの炭酸バリウム粉末および比表面積２２．６ｍ2／ｇ（平均粒径０．０７μｍ）の二酸化チタン粉末を準備した。二酸化チタン粉末は四塩化チタンの熱分解により製造されたものである。
【００５８】
炭酸バリウムと二酸化チタンとのモル比が１．００５：１．０００となるように、炭酸バリウム粉末および二酸化チタン粉末をそれぞれ秤量した。
【００５９】
次いで、これらの原料粉末を水およびジルコニアボールとともにボールミル内に入れ、湿式で１６時間混合した。得られたスラリー（混合物）を乾燥機に入れ、１２０℃で乾燥させて混合粉体とした。次いで、得られた混合粉体に水を１０ｗｔ％添加して、所定量の原料粉を金型に投入して所定の成形密度となるように加圧成型することにより、ペレット状物を得た。
【００６０】
次いで、下記に示される条件でペレット物の仮焼きを行なった。
【００６１】
成形体条件
原料混合粉重量：３ｇ
密度：成形圧力を変えて下記表１に示すごとく種々の密度の成形体（ペレット径１７φ）を作製した。なお、成形体密度は上述したように成形体の直径（縦、横の長さ）、厚み、重量を測定することによって求めた。
【００６２】
仮焼き条件
・仮焼き雰囲気：
窒素（Ｎ2）−１００  ｖｏｌ％（２Ｌ／ｍｉｎ）
・昇温速度：２００℃／ｈｒ
・保持温度：９７５℃〜１０２５℃
・保持時間：２ｈｒ
・冷却温度：２００℃／ｈｒ
【００６３】
焼成後、得られたペレット状サンプルを、乳鉢で粉砕後、ライカイ機により一定時間粉砕し、粉体特性評価性用サンプルとした。得られた各種のチタン酸バリウム粉末について、Ｘ線回折測定を行い、その結晶のｃ／ａ軸比、（１１１）面の半値幅ΔＨ（111）、および比表面積を求めた。得られた実験結果を整理して、下記表１に示した。
【００６４】
【表１】
2006096567.tif 000002
【００６５】
表１に示される結果より、本発明の効果は明らかである。
すなわち、比表面積が５．０ｍ2／ｇ以上で代表されるような粒子径の小さいものを得ようと試みた場合、仮焼き前の成形体を形成する際に、成形圧力を調整して成形体を本願発明における成形体密度の範囲内（２．６ｇ／ｃｍ3以下）に設定することにより、高い正方晶性（テトラゴナリティ）および優れた結晶性を有する原料粉末（チタン酸バリウム粉末）が得られる。
【００６６】
〔実験例ＩＩ〕
上記実験例Ｉにおいて得られたチタン酸バリウム粉末サンプルの中から選定された１つ目の基準サンプル（仮焼き前の成形体密度＝２．４４ｇ／ｃｍ3；チタン酸バリウム粉末の比表面積（ＳＳＡ）＝５．７４１ｍ2／ｇ（平均粒径＝０．１７４μｍ）；チタン酸バリウム粉末結晶のｃ／ａ軸比＝１．０１０４９４；チタン酸バリウム粉末結晶（111）面の半値幅ΔＨ（111）＝０．１２４ｄｅｇ．）作製と同様な手順で、仮焼き工程までを行った。
【００６７】
その後、得られたペレット状物を解砕し、湿式粉砕の対象となるチタン酸バリウム粉末とした。このものを下記表３に示すようにｐＨ調整された溶液（溶媒）中にジルコニアボールとともにボールミル内に入れ、湿式粉砕した。湿式粉砕条件は以下のとおり。
【００６８】
湿式粉砕条件
・溶媒ｐＨ：（表２示すｐＨとなるように水に、適宜、アンモニア水を加えることにより調整した）
・処理される粉体量：１１０ｇ
・スラリー濃度（固形分濃度）：２３ｗｔ％
・粉砕時間：１６時間
【００６９】
このような湿式粉砕処理により下記表２に示されるような種々のチタン酸バリウム粉末サンプルを作製した。
【００７０】
このようにして得られた各実施例および比較例のサンプルについて、Ｘ線回折測定を行い、（１）結晶のｃ／ａ軸比、および（２）（111）面の半値幅ΔＨ（111）をそれぞれ求めた。
【００７１】
次いで、下記表２に示されるような種々のチタン酸バリウム粉末サンプルを用いて図１に示されるような積層型チップコンデンサを作製し、ＬＣＲメーターで、１ｋＨｚ、１Ｖｒｍｓの条件にて静電容量を測定し、誘電体層厚みおよび電極面積から誘電率εを求めた。
これらの測定結果を下記表２に示した。
【００７２】
【表２】
2006096567.tif 000003
【００７３】
表２中、ｐＨ＝７．４は水添加による湿式粉砕であり、これが比較の基準となる。
【００７４】
〔実験例III〕
上記実験例Ｉにおいて得られたチタン酸バリウム粉末サンプルの中から選定された２つ目の基準サンプル（仮焼き前の成形体密度＝２．４４ｇ／ｃｍ3；チタン酸バリウム粉末の比表面積（ＳＳＡ）＝５．１２１ｍ2／ｇ（平均粒径＝０．１９５μｍ）；チタン酸バリウム粉末結晶のｃ／ａ軸比＝１．０１０８６６；チタン酸バリウム粉末結晶（111）面の半値幅ΔＨ（111）＝０．１１９ｄｅｇ．）作製と同様な手順で、仮焼き工程までを行った。
【００７５】
その後、得られたペレット状物を解砕し、湿式粉砕の対象となるチタン酸バリウム粉末とした。このものを下記表３に示すようにｐＨ調整された溶液（溶媒）中にジルコニアボールとともにボールミル内に入れ、湿式粉砕した。湿式粉砕条件は以下のとおり。
【００７６】
湿式粉砕条件
・溶媒ｐＨ：（表３示すｐＨとなるように水に、適宜、アンモニア水を加えることにより調整した）
・処理される粉体量：１１０ｇ
・スラリー濃度（固形分濃度）：２３ｗｔ％
・粉砕時間：１６時間
【００７７】
このような湿式粉砕処理により下記表３に示されるような種々のチタン酸バリウム粉末サンプルを作製した。
【００７８】
このようにして得られた各実施例および比較例のサンプルについて、Ｘ線回折測定を行い、（１）結晶のｃ／ａ軸比、および（２）（111）面の半値幅ΔＨ（111）をそれぞれ求めた。
【００７９】
次いで、下記表３に示されるような種々のチタン酸バリウム粉末サンプルを用いて図１に示されるような積層型チップコンデンサを作製し、ＬＣＲメーターで、１ｋＨｚ、１Ｖｒｍｓの条件にて静電容量を測定し、誘電体層厚みおよび電極面積から誘電率εを求めた。
これらの測定結果を下記表３に示した。
【００８０】
【表３】
2006096567.tif 000004
表３中、ｐＨ＝７．４は水添加による湿式粉砕であり、これが比較の基準となる。
上記表２および表３の結果より、本発明における解砕・粉砕する工程は、ｐＨ＝８．５〜１２．５の溶液中で湿式粉砕する工程を含ませることにより、粉砕溶媒に水を用いた通常の粉砕に比べ、比表面積に対する正方晶性（テトラゴナリティ）および結晶性を高くすることができる。
【産業上の利用可能性】
【００８１】
本発明は、積層型チップコンデンサの誘電体層の形成材料に用いられるペロブスカイト構造を有する酸化物粉末（例えば、チタン酸バリウム粉末）の製造産業や、その酸化物粉末を利用して電子部品を製造する電子産業に利用することができる。
【図面の簡単な説明】
【００８２】
【図１】図１は、積層型チップコンデンサの一実施形態を示す斜視図である。
【図２】図２は、図１に示される積層型チップコンデンサのＡ−Ａ線矢視断面図である。
【図３】図３は、積層構造の形成過程を分かりやすく説明するための斜視図である。
【符号の説明】
【００８３】
１…積層型チップコンデンサ
２…素子本体
７…誘電体層
１１，１５…外部電極
２３，２８…内部電極層
【図１】
2006096567.tif 000005
【図２】
2006096567.tif 000006
【図３】
2006096567.tif 000007